分散性を有する化合物を含有する石膏スラリーであって、前記スラリーが分散剤として、以下のI芳香族又はヘテロ芳香族サブ単位及びポリエーテル側鎖を有する少なくとも1つの構造単位及びII芳香族又はヘテロ芳香族サブ単位を有する少なくとも1つのリン酸化構造単位及び好ましくは更に、III芳香族又はヘテロ芳香族サブ単位を有する少なくとも1つの構造単位を含有する重縮合生成物を含有し、構造単位IIと構造単位IIIとは、構造単位IIのOPOH2基が構造単位III中でHによって置換され、且つ構造単位IIIが構造単位Iと同じではない点のみで異なっていることを特徴とする、前記石膏スラリー。重縮合生成物の構造単位I、II、及び該当する場合、IIIは、以下の一般式式中、Aは同一又は異なり且つ炭素数5~10の置換又は非置換の芳香族又はヘテロ芳香族化合物によって表され、ここで、Bは同一又は異なり且つN、NH又はOによって表され、ここで、B=Nの場合、n=2であり、B=NH又はOの場合、n=1であり、ここで、R1及びR2は、互いに独立して、同一又は異なり且つ分枝鎖状又は直鎖状のC1~C10-アルキル基、C5~C8-シクロアルキル基、アリール基、ヘテロアリール基又はHによって表され、ここで、aは同一又は異なり且つ1~300の整数によって表され、ここで、Xは同一又は異なり且つ分枝鎖状又は直鎖状のC1~C10-アルキル基、C5~C8-シクロアルキル基、アリール基、ヘテロアリール基又はHによって表されるによって表され、II及びIIIについては、それぞれの場合にによって表され、式中、Dは同一又は異なり且つ炭素数5~10の置換又は非置換のヘテロ芳香族化合物によって表され、ここで、Eは同一又は異なり且つN、NH又はOによって表されここで、E=Nの場合、m=2であり且つE=NH又はOの場合、m=1であり、ここで、R3及びR4は、互いに独立して、同一又は異なり且つ分枝鎖状の又は直鎖状のC1~C10-アルキル基、C5~C8-シクロアルキル基、アリール基、ヘテロアリール基又はHによって表され、ここで、bは同一又は異なり且つ0~300の整数によって表され、ここで、Mは互いに独立してアルカリ金属イオン、アルカリ土類金属イオン、アンモニウムイオン、有機アンモニウムイオン及び/又はHであり、cは1であるか又はアルカリ土類金属イオンの場合、1/2であることを特徴とする、請求項1に記載のスラリー。重縮合生成物が更なる構造単位IVを有し、該構造単位は以下の式式中、Yは、互いに独立して、同一又は異なり且つII、III、IV又は更なる重縮合生成物の成分によって表され、ここで、R5は同一又は異なり且つH、CH3、COOMc又は炭素数5~10の置換又は非置換の芳香族又はヘテロ芳香族化合物によって表され、ここで、R6は同一又は異なり且つH、CH3、COOMc又は炭素数5~10の置換又は非置換の芳香族又はヘテロ芳香族化合物によって表され、ここで、Mは互いに独立してアルカリ金属イオン、アルカリ土類金属イオン、アンモニウムイオン、有機アンモニウムイオン及び/又はHであり、cは1であるか又はアルカリ土類金属イオンの場合、1/2であるによって表されることを特徴とする、請求項1又は2に記載のスラリー。重縮合生成物の構造単位IV中のR5及びR6が、互いに独立して、同一又は異なり且つH、COOMc及び/又はメチルによって表されることを特徴とする、請求項3に記載のスラリー。重縮合生成物中の構造単位[IIIIII]:IVのモル比が1:0.8~3であることを特徴とする、請求項1から4までのいずれか1項に記載のスラリー。構造単位I:[IIIII]のモル比が1:15~15:1、好ましくは1:10~10:1であることを特徴とする、請求項1から5までのいずれか1項に記載のスラリー。構造単位II:IIIのモル比が1:0.005~1:10であることを特徴とする、請求項1から6までのいずれか1項に記載のスラリー。スラリーが、配合形態で重縮合生成物を含有し、該配合形態は、それぞれの場合に全配合物を基準として、好ましくは5~100質量、更に好ましくは10~60質量、特に好ましくは15~40質量の割合で重縮合生成物を含有することを特徴とする、請求項1から7までのいずれか1項に記載のスラリー。分散性を有する単独の化合物として重縮合生成物を含有することを特徴とする、請求項1から8までのいずれか1項に記載のスラリー。リン酸化重縮合物が水溶液として、固体の重縮合物の0.01~0.5質量、好ましくは0.05~0.2質量の量で存在し、それぞれの量は石膏含量を基準とすることを特徴とする、請求項1から7までのいずれか1項に記載のスラリー。配合物が、重縮合生成物の他に、表面活性効果を有する成分a及び/又は成分bとして少なくとも1種の消泡剤を含有し、成分a及びbが互いに構造的に異なることを特徴とする、請求項8から10までのいずれか1項に記載のスラリー。消泡成分aが、鉱物油、植物油、シリコーン油、シリコーン含有エマルション、脂肪酸、脂肪酸エステル、有機変性ポリシロキサン、ホウ酸エステル、アルコキシレート、ポリオキシアルキレンコポリマー、エチレンオキシドEO-プロピレンオキシドPOブロックポリマー、消泡性を有するアセチレンジオール、式POO-R83-xO-R9xのリン酸エステル式中、P=リン、O=酸素であり且つR8及びR9は互いに独立してC2~C20アルキル基又はアリール基を示し、且つx=0、1又は2であるからなる群の少なくとも1種の代表物であることを特徴とする、請求項11に記載のスラリー。消泡成分aが、トリアルキルホスフェート、ポリオキシプロピレンコポリマー及び/又はグリセロール/アルコールアセテートからなる系列の少なくとも1種の代表物であることを特徴とする、請求項11又は12に記載のスラリー。消泡成分aがトリイソブチルホスフェートであることを特徴とする、請求項11から13までのいずれか1項に記載のスラリー。消泡成分aがトリアルキルホスフェートとポリオキシプロピレンコポリマーとの混合物を表すことを特徴とする、請求項11から14までのいずれか1項に記載のスラリー。成分bが、エチレンオキシド/プロピレンオキシドEO/POブロックコポリマー、スチレン/マレイン酸コポリマー、脂肪酸アルコールアルコキシレート、アルコールエトキシレートR10-EO-H式中、R10は炭素数1~25の脂肪族炭化水素基である、アセチレンジオール、モノアルキルポリアルキレン、エトキシル化ノニルフェノール、アルキルスルフェート、アルキルエーテルスルフェート、アルキルエーテルスルホネート又はアルキルエーテルカルボキシレートからなる系列の少なくとも1種の代表物であることを特徴とする、請求項11に記載のスラリー。成分bがポリアルキレン基を有するアルコールを含み、該ポリアルキレン基が2~20個の炭素原子の炭素鎖長を有することを特徴とする、請求項11又は16に記載のスラリー。ポリアルキレン基が3~12個の炭素原子の炭素鎖長を有することを特徴とする、請求項17に記載のスラリー。消泡成分aを遊離形態で含有することを特徴とする、請求項11及び請求項17から18までのいずれか1項に記載のスラリー。消泡成分aが、0.01~10質量の量で存在し及び/又は表面活性成分bが0.01~10質量の量で存在し、それぞれの場合に、配合物の全質量を基準とすることを特徴とする、請求項11から19までのいずれか1項に記載のスラリー。消泡成分a及び/又は表面活性成分bが、互いに独立して、それぞれの場合に0.01~5質量の量で存在し、それぞれの場合に配合物の全質量を基準とすることを特徴とする、請求項11から20までのいずれか1項に記載のスラリー。クレイを含有することを特徴とする、請求項1から21までのいずれか1項に記載のスラリー。石膏成分がクレイを含有することを特徴とする、請求項1から22までのいずれか1項に記載のスラリー。クレイが膨潤性であり、好ましくは水膨潤性であり、更に好ましくはスメクタイト、モンモリロナイト、ベントナイト、バーミキュライト、ヘクトライトの群から選択されるか、又はカオリン、長石及びマイカの群、又はそれらの混合物から選択されることを特徴とする、請求項22又は23に記載のスラリー。石膏を基準として、20質量以下、好ましくは15質量以下、更に好ましくは10質量以下、最も好ましくは0.5~5質量の量で膨潤性クレイを含有することを特徴とする、請求項22から24までのいずれか1項に記載のスラリー。重縮合生成物及び任意にa及び/又はbの他に、成分cとして低電荷を有するポリマー、中性のポリマー又はポリビニルアルコールからなる系列から選択される少なくとも1種の化合物を、好ましくは配合形態で、且つクレイマスキング特性とともに有することを特徴とする、請求項1から25までのいずれか1項に記載のスラリー。それぞれの場合に配合物の全質量を基準として、1~50質量の量で、好ましくは5~40質量の量で、特に好ましくは10~30質量の量で成分cを含有することを特徴とする、請求項26に記載のスラリー。低電荷を有するポリマーが分枝鎖状であり且つ側鎖が好ましくはポリエーテル及び/又はポリエステルからなることを特徴とする、請求項26又は27に記載のスラリー。低電荷を有するポリマーが、ポリカルボキシレートエーテル及び/又はポリカルボキシレートエステル、好ましくはEO側鎖を有する及び/又は83モルまでの、好ましくは75モルまでのカルボキシレートの割合を有するポリカルボキシレートエーテル及び/又はポリカルボキシレートエステルであることを特徴とする、請求項26から28までのいずれか1項に記載のスラリー。低電荷を有するポリマーcがポリエーテルモノアクリレート、ポリエーテルモノメタクリレート、ポリエーテルモノアリルエーテル、ポリエーテルモノマレエート、モノビニル化ポリエーテル又はそれらの混合物から選択される少なくとも1種のモノマーで構成されていることを特徴とする、請求項26から29までのいずれか1項に記載のスラリー。ポリエーテルが、500~10000、好ましくは750~7500、特に1000~5000の分子量を有するアルキレンオキシドポリマーであることを特徴とする、請求項30に記載のスラリー。アルキレンオキシドがエチレンオキシド、プロピレンオキシド、ブチレンオキシド又はそれらの混合物であることを特徴とする、請求項31に記載のスラリー。低電荷を有するポリマーcが、ポリプロピレングリコールアクリレート、ポリプロピレングリコールメタクリレート、ポリエチレングリコールアクリレート、ポリエチレングリコールメタクリレート、ポリプロピレングリコールモノビニルエーテル、ポリエチレングリコールモノビニルエーテル、アルコキシ又はアリールオキシポリエチレングリコールアクリレート、アルコキシ又はアリールオキシポリエチレングリコールメタクリレート、アルコキシ又はアリールオキシポリエチレングリコールモノビニルエーテル、アクリレート、メタクリレート及びオキシアルキレンのモノビニルエーテル又はオキシプロピレンブロック又はランダムコポリマー、ポリプロピレングリコールアリルエーテル、ポリエチレングリコールアリルエーテル、ポリエチレングリコールモノマレエート、ポリプロピレングリコールモノマレエート及びそれらの任意の混合物からなる系列から選択される少なくとも1種のモノマーで構成されていることを特徴とする、請求項26から32までのいずれか1項に記載のスラリー。低電荷を有するポリマーcが、好ましくはアクリル酸、メタクリル酸、マレイン酸、フマル酸、イタコン酸又はそれらの無水物からなる系列から選択されるカルボン酸基を有することを特徴とする、請求項26から33までのいずれか1項に記載のスラリー。低電荷を有するポリマーcが、2-アクリルアミド-2-メチルプロパンスルホン酸AMPS、ビニルスルホン酸、アリルエーテルスルホン酸、2-スルホエチルメタクリル酸、スチレンスルホン酸、メタリルスルホン酸、それらのナトリウム塩、カリウム塩及びアンモニウム塩、並びにそれらの混合物からなる系列から選択されるスルホン酸基、特にAMPS及びビニルスルホン酸を有することを特徴とする、請求項26から34までのいずれか1項に記載のスラリー。中性ポリマーcが、特に炭素数5までのアルキルアクリレート及びアルキルメタクリレート及びそれらのヒドロキシアルキルエステルからなる系列、特にヒドロキシエチルアクリレート及びヒドロキシプロピルアクリレート又はヒドロキシエチルメタクリレート及びヒドロキシプロピルメタクリレート、及びビニルアセテート、N-ビニルピロリドン、N-ビニルカプロラクタム、スチレン及びメチルスチレンから選択される中性のモノマー構成単位で構成されていることを特徴とする、請求項26から35までのいずれか1項に記載のスラリー。石膏が、硫酸カルシウム、焼石膏、硫酸カルシウム半水和物、硫酸カルシウム硬石膏、普通石膏、又は合成石膏、好ましくは煙道ガス脱硫の副生物として形成された、石膏の群から選択されることを特徴とする、請求項1から36までのいずれか1項に記載のスラリー。建築用パネル及び好ましくは石膏ボード、床スクリード、ペースト及びグラウトを提供するための請求項1から37までのいずれか1項に記載のスラリーの使用方法。建築用パネルがパネル本体を含み、該パネル本体が硫酸カルシウム二水和物マトリックス;及び重縮合成分であって:ポリエーテル側鎖並びに芳香族サブ単位及びヘテロ芳香族サブ単位からなる群のうちの1つを有する第1の重縮合繰り返し単位;OPOH2基並びに芳香族サブ単位及びヘテロ芳香族サブ単位からなる群のうちの1つを有する第2の重縮合繰り返し単位;及び好ましくは更に、芳香族サブ単位及びヘテロ芳香族サブ単位からなる群のうちの1つを有する第3の重縮合繰り返し単位を含み;その際、前記第2の重縮合繰り返し単位と第3の重縮合繰り返し単位とが、前記第2の重縮合繰り返し単位のOPOH2基が、前記第3の重縮合繰り返し単位中でHによって置換され、且つ前記第3の重縮合繰り返し単位が前記第1の重縮合繰り返し単位とは同じではない点のみで異なる、前記重縮合成分;及び好ましくは更に、ポリエーテル側鎖を有する櫛型分枝ポリマー、ナフタレンスルホネートホルムアルデヒド重縮合物、メラミンスルホネートホルムアルデヒド縮合物及びそれらの混合物からなる群から選択される分散剤成分を含むことを特徴とする、請求項38に記載の方法。前記分散剤成分、前記重縮合成分又はその両方からなる群のうちの1つが更に消泡成分を含む、請求項39に記載の方法。前記分散剤成分が、ポリエーテル側鎖を有する前記櫛型分枝コポリマーであり、且つオレフィン性不飽和モノカルボン酸コモノマー又はエステル又はそれらの塩及びオレフィン性不飽和スルホン酸コモノマー又はその塩から誘導される少なくとも1つの第1のポリカルボキシレート繰り返し単位;並びに一般式Vの少なくとも1つの第2のポリカルボキシレート繰り返し単位を含み、その際、R1は以下の式であり、且つR2はH又は炭素数1~5の脂肪族炭化水素基であり;R3は非置換又は置換のアリール基であり且つR4はH、炭素数1~20の脂肪族炭化水素基、炭素数5~8の脂環式炭化水素基、炭素数6~14の置換アリール基、又は以下の式からなる群のうちの1つであり、その際、R5及びR7はそれぞれアルキル、アリール、アラルキル又はアルカリール基を表し;R6はアルキリデン、アリーリデン、アラルキリデン又はアルカリーリデン基を表し;p=0、1、2、3又は4であり;m及びnはそれぞれ、互いに独立して、2、3、4又は5であり;x及びyはそれぞれ、互いに独立して、350以下の整数であり;且つzは0から約200までであり、その際、第1及び第2のポリカルボキシレート繰り返し単位は、いずれも内部分子差を有していないか又は前記第1及び第2のポリカルボキシレート繰り返し単位は、前記基R1;R2;R3;R4;R5;R6;R7;m;n;x;y及びzのうちの少なくとも1つに関する内部分子差を有し、且つこの差は側鎖の組成及び長さに関する、請求項39に記載の方法。前記第1のポリカルボキシレート繰り返し単位が、分散剤成分の30モル~99モルの量で存在し、前記第2のポリカルボキシレート繰り返し単位が、分散剤成分の約70モル~約1モルの量で存在する、請求項39に記載の方法。前記重縮合成分の第1の重縮合繰り返し単位が、式VI:式中、Aは5~10個の炭素原子を有し且つ置換又は非置換の芳香族又はヘテロ芳香族化合物であり;BはN、NH又はOであり;BがNである場合、nは2であり且つBがNH又はOである場合、nは1であり;R1及びR2は、それぞれ、互いに独立して、分枝鎖状又は直鎖状のC1~C10-アルキル基、C5~C8-シクロアルキル基、アリール基、ヘテロアリール基又はHであり、aは約1から約300までの整数であり、Xは分枝鎖状又は直鎖状のC1~C10-アルキル基、C5~C8-シクロアルキル基、アリール基、ヘテロアリール基又はHであるによって表され、前記重縮合成分の第2の重縮合繰り返し単位は、式VII:によって表され、前記重縮合成分の第3の重縮合繰り返し単位は式VIII:によって表され、その際、式VII及び式VIIIにおいてDは、炭素数5~10の置換又は非置換のヘテロ芳香族化合物であり;EはN、NH又はOであり;EがNである場合、mは2であり且つEがNH又はOである場合、mは1であり;R3及びR4はそれぞれ、互いに独立して、分枝鎖状又は直鎖状のC1~C10-アルキル基、C5~C8-シクロアルキル基、アリール基、ヘテロアリール基又はHであり;bは0~300の整数であり;Mはアルカリ金属イオン、アルカリ土類金属イオン、アンモニウムイオン、有機アンモニウムイオン及び/又はHであり、且つMがアルカリ土類金属イオンである場合、cは1/2であり;そうでなければcは1であり;そして、A、B、R1、R2、a、X、D、E、R3、R4、b、及びMはそれぞれ、互いに独立して、前記個別の第1の重縮合繰り返し単位の中で同一又は異なる、請求項39に記載の方法。前記パネル本体が長方形であり且つ約2インチ50mmまでの厚さである、請求項39に記載の方法。前記パネル本体が、前記パネル本体の1つ以上の表面上に1つ以上の表面材料を更に含む、請求項39に記載の方法。パネルが、硬化促進剤、硬化遅延剤、垂れ防止剤、結合剤、制塵剤、発泡剤、補強材、殺生剤及びそれらの組み合わせからなる群から選択される添加剤を更に含む、請求項39に記載の方法。前記硫酸カルシウム二水和物マトリックスが、前記パネル本体中に全無機結合材成分の少なくとも50質量を含む、請求項39に記載の方法。スラリーを形成するために硫酸カルシウム半水和物、水、重縮合物成分を混合する工程;該スラリーをコンベヤ上に堆積させる工程;スラリーをパネルへと形成する工程;及び硫酸カルシウム半水和物を水和させて硫酸カルシウム二水和物マトリックスを形成する工程を含む、請求項39に記載の方法。発泡剤をスラリーに添加する工程を更に含む、請求項48に記載の方法。発泡剤が泡の形態である、請求項49に記載の方法。スラリー中に、硬化促進剤、硬化遅延剤、垂れ防止剤、結合剤、制塵剤、発泡剤、補強材、殺生剤及びそれらの組み合わせからなる群から選択される添加剤を更に含む、請求項48に記載の方法。石膏生成物の製造方法であって、硫酸カルシウム半水和物、水及び第1の重縮合分散化合物の第1の投与量を混合する工程;必要であれば、第2の分散剤の第2の投与量を添加する工程;石膏スラリーの特性を試験する工程;前記スラリーを生成物へと形成する工程;前記生成物を硬化させる工程;前記生成物の特性を同定する工程;前記同定及び前記試験工程の特性に基づいて、第2の分散剤に対する第1の分散剤の比を変化させるために第1の分散剤の第1の投与量又は第2の分散剤の第2の投与量を変更する工程を含む、前記製造方法。第1の分散剤が、ポリエーテル側鎖及び芳香族サブ単位及びヘテロ芳香族サブ単位からなる群のうちの1つを有する第1の重縮合繰り返し単位;OPOH2基及び芳香族サブ単位及びヘテロ芳香族サブ単位からなる群のうちの1つを有する第2の重縮合繰り返し単位;並びに芳香族サブ単位及びヘテロ芳香族サブ単位からなる群のうちの1つを有する第3の重縮合繰り返し単位;を含み、その際、第2の重縮合繰り返し単位と第3の重縮合繰り返し単位とは、第2の重縮合繰り返し単位のOPOH2基が第3の重縮合繰り返し単位中でHによって置換され、且つ第3の重縮合繰り返し単位が第1の重縮合繰り返し単位と同じではない点のみで異なっている、請求項52に記載の方法。第2の分散剤が、分散性を有し且つポリエーテル側鎖を有する櫛型分枝ポリマー、ナフタレンスルホネートホルムアルデヒド縮合物、メラミンスルホネート-ホルムアルデヒド縮合物及びそれらの混合物からなる群から選択される組成物を含む、請求項52に記載の方法。発泡剤を石膏スラリー中に導入することを更に含む、請求項52に記載の方法。前記混合工程がミキサー内で行われ、且つ前記混合工程が、該ミキサーに入れる前に、第1の分散剤、第2の分散剤、及びそれらの組み合わせのうちの1つと水とを混合することを更に含む、請求項52に記載の方法。石膏スラリーと、硬化遅延剤、硬化促進剤、垂れ防止剤、スターチ、殺生剤、結合剤、発泡剤、補強材、制塵剤及びそれらの混合物からなる群から選択される石膏添加剤とをブレンドする工程を更に含む、請求項52に記載の方法。第1の添加剤ブレンドと第2の添加剤ブレンドのうち少なくとも1つが消泡成分を更に含む、請求項52に記載の方法。